СПОСОБ ОЧИСТКИ СТОЧНЫХ ВОД ОТ ИОНОВ СВИНЦА
METHOD OF PURIFYING WASTE WATER FROM LEAD IONS

Изобретение относится к способам очистки сточных вод от тяжелых и цветных металлов, в частности от свинца, и может быть использовано на предприятиях электротехнической промышленности, приборостроения, радиоэлектроники и др., имеющих производства свинцовых аккумуляторов, печатных плат и гальванические цеха.
Известен способ очистки сточных вод от свинца с применением растворимого алюминиевого анода в процессе электрофлотации (патент Франции №2177054, кл. С02С 5/12, 1974). Недостатком данного способа является низкая степень очистки, составляющая не более 10%.
-
-
-
6
4
Наиболее близким по технической сущности и достигаемому результату является способ очистки сточных вод от ионов свинца в присутствии фтор-ионов - F, SiF , BF , включающий электрофлотацию с нерастворимыми анодами, заключающийся в том, что с целью повышения степени очистки в очищаемую воду с рН 8-10,0 вводят растворимую сернокислую либо хлористую соль металла, выбранного из ряда медь, цинк, олово, никель, при массовом соотношении свинца к введенному металлу 1:/0,5-2,5/ (авторское свидетельство №1675216, кл С02F 1/465, 1991).
К недостаткам относятся недостаточно высокие степень извлечения и скорость процесса очистки, а также использование дефицитных солей металлов. Этот способ выбран за прототип.
Задачей данного изобретения является разработка способа очистки сточных вод от ионов свинца, позволяющего повысить степень очистки и скорость электрофлотационного процесса очистки за счет образования нерастворимых соединений ферритов металла.
-
-
-
2
6
4
Поставленная задача решается тем, что в предлагаемом способе в сточную воду с рН гидратообразования, содержащую ионы свинца в присутствии фтор-ионов - F, SiF , BF , вводят смесь солей Fe(II) и Fe(III) при массовом соотношении свинца к смеси 1:/0,9-1,1/, при этом соотношение ионов Fe(II):Fe(III) составляет /0,4-0,6/:/0,6-0,4/, в результате образуются нерастворимые соединения ферритов металлов, растворимость которых меньше, чем растворимость гидроксидов металла, с последующим электрофлотационным извлечением из воды образовавшихся взвешенных частиц ферритов при плотности тока 7,5-8,0 мА/см и времени очистки 4-5 минут.
Изобретение иллюстрируется следующими примерами.
2
Пример 1. В электрофлотатор помещают 1 л очищаемой воды, содержащей 25 мг-ион свинца, 75 мг-ион фтора (в виде NaF), устанавливают рН 9,5 и вводят смесь солей Fe(II) и Fe(III) при массовом соотношении свинца к смеси 1:0,9, при этом соотношение ионов Fe(II):Fe(III) составляет 0,4:0,6. Подают токовую нагрузку на аппарат. Электролиз ведут при плотности тока 7,5 мА/см в течение 4 минут. В результате образующихся электролитических газов кислорода и водорода из объема на поверхность воды всплывают ферриты металлов, которые удаляются механически.
Очищенную воду анализируют на содержание свинца и железа методом атомно-адсорбционной спектроскопии. Остаточная концентрация ионов свинца после электрофлотации составляет 0,001 мг/л, что составляет 99,99%, а ионов железа 0,01 мг/л.
Аналогичные опыты проводят при соотношении ионов Fe(II):Fe(III) в смеси /0,3:0,7/, /0,5:0,5/, /0,6:0,4/, /0,7:0,3/. Данные представлены в табл.1.
Как видно из приведенных данных, при соотношении свинца к введенному иону железа 1:0,9 наибольшая степень извлечения наблюдается при массовом соотношении ионов Fe(II):Fe(III) /0,4-0,6/:/0,6-0,4/.
Аналогичные результаты получились при соотношении свинца к введенному иону железа 1:1.
Пример 2. Исходный раствор того же состава, как в примере, 1 очищают по такой же схеме, но при массовом соотношении свинца к смеси 1:0,8. Как видно из табл.1, степень извлечения свинца во всем диапазоне соотношений ионов Fe(II):Fe(III) мала. При уменьшении соотношения менее 1:0,9 не образуется достаточное количество взвешенных частиц ферритов металлов и, соответственно, уменьшается степень очистки.
Пример 3. Исходный раствор того же состава, как в примере 1, очищают по такой же схеме, но при массовом соотношении свинца к смеси 1:1,1. Как видно из табл.1, степень извлечения во всем диапазоне соотношений ионов Fe(II):Fe(III) меньше, чем при соотношении свинца к введенному иону железа /1:0,9/ и /1:1/. При увеличении соотношения более 1:1 происходит стабилизация агрегативной устойчивости дисперсной системы, что приводит к ухудшению степени очистки.
2
Пример 4. Исходный раствор того же состава, как в примере 1, очищают по такой же схеме, при массовом соотношении свинца к смеси 1:0,9, при этом соотношение ионов Fe(II):Fe(III) составляет 0,5:0,5. Электрофлотацию ведут при плотности тока 7,5 мА/см. Как видно из приведенных в табл.1 данных, наибольшая степень извлечения наблюдается при времени 4 и 5 минут. Как видно, 3 минут не хватает для достижения высокой степени очистки, а при увеличении времени более 5 минут происходит разрушение пенного слоя и уменьшение степени извлечения.
2
2
2
Аналогичные опыты проводят при плотности тока /7,0/, /8,0/, /8,5/ мА/см. Как показано в табл.1, при плотности тока 7,0 мА/см электрофлотационная очистка менее эффективна, чем при использовании плотности тока 7,5 и 8,0 мА/см, из-за недостаточного газонаполнения раствора, что в свою очередь приводит к ухудшению условий электрофлотации.
2
2
При плотности тока 8,5 мА/см очистка также менее эффективна, чем при использовании плотности тока 7,5 и 8,0 мА/см, из-за появления в растворе турбулентных потоков в жидкости в результате слишком бурного выделения газовых пузырьков.
Для сравнения эффективности известного и предлагаемого способов проводилась очистка сточных вод с использованием одной и той же системы электродов, конструкции электрофлотатора, исходной концентрации ионов свинца и фтора, рН среды. Полученные результаты представлены в таблице 2.
2
2
В предлагаемом способе степень очистки выше на 0,19% и скорость электрофлотационного процесса очистки на 1-2 минуты меньше по сравнению с прототипом. Кроме того, плотность тока составляет 7,5-8,0 мА/см, что на 2,0-2,5 мА/см меньше, чем в известном способе.
Таблица 2
Способ очистки
Время процесса очистки, мин
Степень очистки от свинца, %
Плотность тока, мА/см<sup>2</sup>
Известный
6
99,8
10
Предлагаемый
4
99,99
8,0
Предлагаемый
4
99,99
7,5